(57)【要約】【課題】本発明は、環境負荷が小さく、優れた耐電解質性を有する非水電解質二次電池の電極を提供することを目的とする。【解決手段】芳香族アシル基置換度（ＤＳＢｚ）が０．１以上２．９以下、及び飽和脂肪族アシル基置換度（ＤＳＳｔ）が０．１以上２．９以下である、芳香族脂肪族混合セルロースエステル。【選択図】なし【特許請求の範囲】
【請求項１】
芳香族アシル基置換度（ＤＳＢｚ）が０．１以上２．９以下、及び飽和脂肪族アシル基置換度（ＤＳＳｔ）が０．１以上２．９以下である、芳香族脂肪族混合セルロースエステル。
【請求項２】
芳香族脂肪族混合セルロースエステルを含有し、
前記芳香族脂肪族混合セルロースエステルの芳香族アシル基置換度（ＤＳＢｚ）が０．１以上２．９以下、及び飽和脂肪族アシル基置換度（ＤＳＳｔ）が０．１以上２．９以下である、非水電解質二次電池正極用添加剤。
【請求項３】
請求項２に記載の非水電解質二次電池正極用添加剤を含有する、非水電解質二次電池用正極。
【請求項４】
請求項２に記載の非水電解質二次電池正極用添加剤、正極活物質、導電助剤、及び有機溶媒を分散してスラリーを調製する工程と、
前記スラリーを箔状の集電体上に塗布する工程とを有する、非水電解質二次電池用正極の製造方法。
【発明の詳細な説明】
【技術分野】
【０００１】
本発明は、芳香族脂肪族混合セルロースエステル、非水電解質二次電池正極用添加剤、非水電解質二次電池用正極、及び非水電解質二次電池用正極の製造方法に関するものである。
【背景技術】
【０００２】
近年、携帯電話やノートパソコン等のモバイル端末機器の駆動電源として、高いエネルギー密度を有し、高容量であるリチウムイオン二次電池に代表される非水電解質二次電池（非水系二次電池）が広く利用されている。前記モバイル端末機器は、高性能化、小型化及び軽量化が進められており、また、ハイブリッド自動車（ＨＥＶ）や電動工具等にも非水電解質二次電池が用いられるようになっていることから、非水電解質二次電池をより高容量化及び高出力化することが検討されている。また、非水電解質二次電池の高容量化及び高出力化に伴って、充放電の繰り返しによる電極の膨張及び収縮による電池特性の低下を抑制することも要求されている。
【０００３】
電極の作製は、通常、活物質、導電助剤、バインダー及び有機溶媒等を合せ、分散してスラリー化し、集電体上に塗布し、乾燥固化することにより行われる。バインダーとしては、通常、ＰＶＤＦ（ポリフッ化ビニリデン）、ＰＴＦＥ（ポリテトラフルオロエチレン）等の有機系フッ素化合物が使用される。また、特許文献１及び２には、フッ化ビニリデン系共重合体等の有機系フッ素化合物の使用について記載されている。しかし、これらのフッ素化合物は、自然環境下では分解性に劣り、環境負荷が大きい。このため、有機系フッ素化合物に代えて、環境負荷の小さいセルロース誘導体などの多糖類をバインダーとして用いることが検討されている。
【０００４】
特許文献３には、「電流集電体と、前記電流集電体上に形成され、正極活物質、非イオン性セルロース系化合物を含む増粘剤、導電剤、およびバインダーを含む正極活物質組成物層と、を備えることを特徴とするリチウム二次電池用正極。」が記載されている。
【先行技術文献】
【特許文献】
【０００５】
【特許文献１】特許５７９７２０６号公報
【特許文献２】特許６０９５６５４号公報
【特許文献３】特開２００４−３４９２６３号公報
【発明の概要】
【発明が解決しようとする課題】
【０００６】
非水電解質二次電池は、正極、負極、電解質、及びセパレータ等によって構成されるところ、従来のセルロース誘導体を含む電極は、耐電解質性が充分ではなく、電解質によって膨潤し、電池特性の低下につながった。
【０００７】
本発明は、環境負荷が小さく、非水電解質二次電池の電極の作製に用いられる有機溶媒に対する溶解性に優れると共に、優れた耐電解質性を有する非水電解質二次電池正極用添加剤を提供することを目的とする。
【課題を解決するための手段】
【０００８】
本発明の第一は、芳香族アシル基置換度（ＤＳＢｚ）が０．１以上２．９以下、及び脂肪族アシル基置換度（ＤＳＳｔ）が０．１以上２．９以下である、芳香族脂肪族混合セルロースエステルに関する。
【０００９】
本発明の第二は、芳香族脂肪族混合セルロースエステルを含有し、前記芳香族脂肪族混合セルロースエステルの芳香族アシル基置換度（ＤＳＢｚ）が０．１以上２．９以下、及び飽和脂肪族アシル基置換度（ＤＳＳｔ）が０．１以上２．９以下である、非水電解質二次電池正極用添加剤に関する。
【００１０】
本発明の第三は、前記非水電解質二次電池正極用添加剤を含有する、非水電解質二次電池用正極に関する。
【００１１】
本発明の第四は、前記非水電解質二次電池正極用添加剤、正極活物質、導電助剤、及び有機溶媒を分散してスラリーを調製する工程と、前記スラリーを箔状の集電体上に塗布する工程とを有する、非水電解質二次電池用正極の製造方法に関する。
【発明の効果】
【００１２】
本発明によれば、環境負荷が小さく、非水電解質二次電池の電極の作製に用いられる有機溶媒に対する溶解性に優れると共に、優れた耐電解質性を有する非水電解質二次電池正極用添加剤を提供することができる。
【発明を実施するための形態】
【００１３】
［芳香族脂肪族混合セルロースエステル］
本開示の芳香族脂肪族混合セルロースエステルは、セルロースの水酸基の水素が芳香族アシル基及び飽和脂肪族アシル基で置換されたものをいい、本開示の芳香族脂肪族混合セルロースエステルは、芳香族アシル基置換度（ＤＳＢｚ）が０．１以上２．９以下、及び飽和脂肪族アシル基置換度（ＤＳＳｔ）が０．１以上２．９以下である。
【００１４】
芳香族アシル基とは、無置換の芳香族環、並びに水酸基、ハロゲン原子、炭素数１〜４のアルキル基で置換された芳香環を有するアシル基をいう。芳香族アシル基としては、例えば、ベンゾイル基、２−メチルベンゾイル基、２−メトキシベンゾイル基、４−メチルベンゾイル基、及び４−メトキシベンゾイル基等が挙げられる。これらの中でも、ベンゾイル基が望ましい。
【００１５】
飽和脂肪族アシル基とは、炭素数１４〜２０の飽和脂肪族アシル基をいい、直鎖状又は分岐鎖状の何れであってもよい。飽和脂肪族アシル基としては、例えば、ミリストイル基、ペンタデカノイル基、パルミトイル基、ヘプタデカノイル基、ステアロイル基、イソステアロイル基、ノナデカノイル基、及びイコサノイル基等が挙げられる。これらの中でも、ステアロイル基が好ましい。
【００１６】
本開示の芳香族脂肪族混合セルロースエステルとしては、セルロースベンゾエートステアレートが挙げられる。
【００１７】
本開示の芳香族脂肪族混合セルロースエステルは、環境負荷が小さく、非水電解質二次電池の電極の作製に用いられる有機溶媒に対する溶解性に優れると共に、優れた耐電解質性を有する。そのため、本開示の芳香族脂肪族混合セルロースエステルを添加することにより、環境負荷が小さく、優れた耐電解質性を有する非水電解質二次電池用の正極を得ることができる。
【００１８】
本開示の芳香族脂肪族混合セルロースエステルの芳香族アシル基置換度（ＤＳＢｚ）は、０．１以上２．９以下であるところ、１．８以上２．８以下が好ましく、２．２以上２．７以下がより好ましい。また、飽和脂肪族アシル基置換度（ＤＳＳｔ）は、０．１以上２．９以下であるところ、０．１５以上１．０以下が好ましく、０．２以上０．７以下がより好ましい。芳香族アシル基置換度（ＤＳＢｚ）及び飽和脂肪族アシル基置換度（ＤＳＳｔ）が上記範囲であることにより、非水電解質二次電池の電極の調製に用いられる有機溶媒、特に、Ｎ−メチル−２−ピロリドン（ＮＭＰ）に対する溶解性に優れる。また、非水電解質二次電池に用いられ得る電解質、特に、エチレンカーボネート、及びプロピレンカーボネートに対する耐膨潤性、及び耐溶解性に優れる。
【００１９】
ここで、芳香族アシル基置換度（ＤＳＢｚ）とは、セルロースの繰り返し単位（グルコピラノース単位）あたりの水酸基（２位、３位、及び６位の水酸基）の水素原子を置換する芳香族アシル基の数（平均値）を示す。また、飽和脂肪族アシル基置換度（ＤＳＳｔ）とは、セルロースの繰り返し単位（グルコピラノース単位）あたりの水酸基（２位、３位、及び６位の水酸基）の水素原子を置換する飽和脂肪族アシル基の数（平均値）を示す。
【００２０】
芳香族アシル基置換度（ＤＳＢｚ）及び飽和脂肪族アシル基置換度（ＤＳＳｔ）は、以下の方法により測定することができる。ＡＳＴＭ：Ｄ−８１７−９１に準ずる方法や、１３Ｃ−ＮＭＲ、１Ｈ−ＮＭＲにより測定できる。
【００２１】
以下、セルロースベンゾエートステアレートの芳香族アシル基置換度（ＤＳＢｚ）及び飽和脂肪族アシル基置換度（ＤＳＳｔ）を１Ｈ−ＮＭＲにより定量する場合の条件の例を記載する。
【００２２】
装置：ＪＥＯＬ    ＪＮＭ    ＥＣＡ−５００
温度：３０℃
溶媒：ＣＤＣｌ３
試料濃度：０．８ｗｔ％
計算：
芳香族アシル基置換度（ＤＳＢｚ）＝７α／５β
飽和脂肪族アシル基置換度（ＤＳＳｔ）＝７γ／３５β
α：８．１〜６．７ｐｐｍの積分値
β：５．５〜２．７ｐｐｍの積分値
γ：２．０〜０．４ｐｐｍの積分値
【００２３】
また、本開示の芳香族脂肪族混合セルロースエステルについて、セルロースの水酸基の水素が未置換の水酸基の数を、セルロースの繰り返し単位（グルコピラノース単位）あたりの水酸基（２位、３位、及び６位の水酸基）の数（平均値）として示したものをＤＳＯＨとする。本開示の芳香族脂肪族混合セルロースエステルのＤＳＯＨは、０以上２．８以下が好ましく、０以上１．５以下がより好ましく、０以上１．０以下がさらに好ましい。あまり水酸基の置換度が高くなると、非水電解質二次電池に用いられ得る電解質、特に、エチレンカーボネート、及びプロピレンカーボネート等に溶解あるいは膨潤し、好ましくない影響を与えるためである。
【００２４】
本開示の芳香族脂肪族混合セルロースエステルは、セルロースに、塩基触媒下、芳香族カルボン酸のハロゲン化物及び飽和脂肪族カルボン酸のハロゲン化物を順に反応させることにより調製できる。
【００２５】
［非水電解質二次電池正極用添加剤］
本開示の非水電解質二次電池正極用添加剤は、芳香族脂肪族混合セルロースエステルを含有し、前記芳香族脂肪族混合セルロースエステルの芳香族アシル基置換度（ＤＳＢｚ）が０．１以上２．９以下、及び飽和脂肪族アシル基置換度（ＤＳＳｔ）が０．１以上２．９以下である。
【００２６】
本開示の非水電解質二次電池正極用添加剤は、環境負荷が小さく、非水電解質二次電池の電極の作製に用いられる有機溶媒に対する溶解性に優れると共に、優れた耐電解質性を有する。そのため、本開示の非水電解質二次電池正極用添加剤によれば、環境負荷が小さく、優れた耐電解質性を有する非水電解質二次電池用の正極を得ることができる。
【００２７】
非水電解質二次電池とは、水溶液以外の電解質を用いた二次電池の総称であり、水溶液以外の電解質としては、有機電解液、ポリマーゲル電解質、固体電解質、ポリマー電解質、及び溶融塩電解質等が挙げられる。また、非水電解質二次電池としては、リチウムイオン電池及びリチウムイオンキャパシタ等が挙げられる。
【００２８】
非水電解質二次電池は、少なくとも正極、負極、及び正極と負極との間に配置された電解質を備えることができる。
【００２９】
非水電解質二次電池の電極（特に正極）の作製は、例えば、活物質、導電助剤、バインダー及び有機溶媒等を分散してスラリー化し、当該スラリーを集電体上に塗布し、乾燥固化して、塗膜を形成することにより行われるところ、当該有機溶媒として、例えば、Ｎ−メチル−２−ピロリドン（ＮＭＰ）、トルエン、キシレン等の芳香族系溶媒；ジメチルホルムアミド、ジメチルアセトアミド等のアミド系溶媒；メチルエチルケトン、シクロヘキサノン等のケトン系溶媒；酢酸エステル等のエステル系溶媒；ヘキサン、シクロヘキサン等の炭化水素系溶媒等が知られている。また、これらの有機溶媒は、単独で用いてもよいし、２種以上を併用してもよい。
【００３０】
芳香族脂肪族混合セルロースエステルの芳香族アシル基置換度（ＤＳＢｚ）は、０．１以上２．９以下であるところ、１．８以上２．８以下が好ましく、２．２以上２．７以下がより好ましい。また、飽和脂肪族アシル基置換度（ＤＳＳｔ）は、０．１以上２．９以下であるところ、０．１５以上１．０以下が好ましく、０．２以上０．７以下がより好ましい。芳香族アシル基置換度（ＤＳＢｚ）及び飽和脂肪族アシル基置換度（ＤＳＳｔ）が上記範囲であることにより、非水電解質二次電池の電極の調製に用いられる有機溶媒、特に、Ｎ−メチル−２−ピロリドン（ＮＭＰ）に対する溶解性に優れる。また、非水電解質二次電池に用いられ得る電解質、特に、エチレンカーボネート、及びプロピレンカーボネートに対する耐膨潤性、及び耐溶解性に優れる。
【００３１】
また、本開示の非水電解質二次電池正極用添加剤を電極に添加することにより、柔軟性が高く、電極塗膜と集電体との密着性に優れた電極を得ることができる。
【００３２】
本開示の非水電解質二次電池正極用添加剤は、活物質同士の結着性、及び塗膜と集電体との密着性を向上できるため、電極を構成するバインダーとして添加することが好ましい。バインダーとは、活物質同士の結着、または塗膜と集電体とを結着させ、導電ネットワーク構造を保つものである。
【００３３】
本開示の非水電解質二次電池正極用添加剤は、バインダーとして従来公知のＰＶＤＦ（ポリフッ化ビニリデン）、ＰＴＦＥ（ポリテトラフルオロエチレン）等の有機系フッ素化合物と併用してもよい。
【００３４】
本開示の非水電解質二次電池正極用添加剤は、非水電解質二次電池の電極の作製に用いられる有機溶媒に対する溶解性に優れることから、添加により電極の作製を容易とする。
【００３５】
［非水電解質二次電池用正極］
本開示の非水電解質二次電池用正極は、前記非水電解質二次電池正極用添加剤を含有するものである。本開示の非水電解質二次電池用正極は、環境負荷が小さく、優れた耐電解質性を有する。また、柔軟性が高く、電極塗膜と集電体との密着性にも優れる。
【００３６】
［非水電解質二次電池用正極の製造方法］
本開示の非水電解質二次電池用正極の製造方法は、前記非水電解質二次電池正極用添加剤、正極活物質、導電助剤、及び有機溶媒を分散してスラリーを調製する工程と、前記スラリーを箔状の集電体上に塗布する工程とを有する。
【００３７】
（スラリーを調製する工程）
スラリーを調製する工程は、前記非水電解質二次電池正極用添加剤、正極活物質、導電助剤、及び有機溶媒を分散する。
【００３８】
前記非水電解質二次電池正極用添加剤、正極活物質、導電助剤、及び有機溶媒を分散する方法は特に限定されるものではなく、公知の方法を採用できる。前記非水電解質二次電池正極用添加剤、正極活物質、導電助剤、及び有機溶媒の添加順序も特に限定されるものではない。例えば、有機溶媒に対し、前記非水電解質二次電池正極用添加剤（例えば、前記芳香族脂肪族混合セルロースエステル）、正極活物質、及び導電助剤を添加し、分散してスラリーを調製する方法；並びに、有機溶媒に対し、正極活物質を添加して分散し、導電助剤を添加して分散し、さらに、前記非水電解質二次電池正極用添加剤（例えば、前記芳香族脂肪族混合セルロースエステル）を添加して分散することによりスラリーを調製する方法等が挙げられる。
【００３９】
分散は、粉砕機や分級機を用いて行ってもよい。例えば、乳鉢、ボールミル、ビーズミル、サンドミル、振動ボールミル、遊星ボールミル、ジェットミル、カウンタージェトミル、旋回気流型ジェットミル及び篩等が挙げられる。
【００４０】
ここで、スラリーとは、前記非水電解質二次電池正極用添加剤、正極活物質、及び導電助剤を有機溶媒に懸濁させた懸濁液をいい、当該スラリーには、前記非水電解質二次電池正極用添加剤、正極活物質及び導電助剤の他、任意成分が含まれていてもよい。
【００４１】
（非水電解質二次電池正極用添加剤）
非水電解質二次電池正極用添加剤は、上記のとおり、芳香族脂肪族混合セルロースエステルを含有するものである。
【００４２】
前記スラリーにおける非水電解質二次電池正極用添加剤の含有量は、有機溶媒を除く、スラリーの固形分全体に対して、０．１質量％以上１０質量％以下が好ましく、０．１質量％以上８質量％以下がより好ましく、０．１質量％以上５質量％以下がさらに好ましい。
【００４３】
非水電解質二次電池正極用添加剤は、上記のとおり、活物質同士の結着性、及び塗膜と集電体との密着性を向上できるため、非水電解質二次電池用正極のバインダーとして好適である。このとき、バインダーとして従来公知のＰＶＤＦ（ポリフッ化ビニリデン）、ＰＴＦＥ（ポリテトラフルオロエチレン）等の有機系フッ素化合物と、本開示の非水電解質二次電池正極用添加剤とを併用してもよい。
【００４４】
また、本開示の非水電解質二次電池正極用添加剤は、電極を構成する材料の分散性を高めることもできるため、非水電解質二次電池用正極の分散剤として好適である。
【００４５】
例えば、上記スラリーを調製する工程において、有機溶媒に対し、正極活物質を添加して分散し、導電助剤を添加して分散し、さらに、前記非水電解質二次電池正極用添加剤（例えば、前記芳香族脂肪族混合セルロースエステル）を添加して分散することによりスラリーを調製する方法を用いる場合に、導電助剤に代えて、導電助剤、前記非水電解質二次電池正極用添加剤（例えば、前記芳香族脂肪族混合セルロースエステル）及び少量の有機溶媒を分散したものを用いることができる。導電助剤は、活物質に比べて粒子径が小さく、分散性に乏しいため、予め前記非水電解質二次電池正極用添加剤（例えば、前記芳香族脂肪族混合セルロースエステル）及び少量の有機溶媒と分散しておくことにより、得られるスラリー全体をより均一に分散できる。
【００４６】
（正極活物質）
正極活物質とは、二次電池において、充放電に直接関与する物質であって、正極に用いられるものをいう。
【００４７】
正極活物質としては、例えば、リチウムイオン二次電池に使用されている従来公知のもの、例えば、リチウムイオンを吸蔵放出可能とする、リチウム−遷移金属複合酸化物及びリチウム−遷移金属リン酸化合物等が挙げられる。リチウム−遷移金属複合酸化物としては、例えば、ＬｉＭｎＯ２、ＬｉＣｏＯ２、及びＬｉＮｉＯ２等が、リチウム−遷移金属リン酸化合物としては、例えば、ＬｉＦｅＰＯ４等が挙げられる。
【００４８】
前記スラリーにおける正極活物質の含有量は、有機溶媒を除くスラリーの固形分全体に対して、７０質量％以上９９質量％以下が好ましく、８０質量％以上９９質量％以下がより好ましい。
【００４９】
（導電助剤）
導電助剤とは、活物質間の導電を補助する物質をいう。
【００５０】
導電助剤としては、カーボンブラック、カーボンナノチューブ、アセチレンブラック、ケッチェンブラック、グラファイト、及び気相成長カーボン繊維等の導電性カーボンが挙げられる。これらの導電助剤は、単独で用いてもよいし、２種以上を併用してもよい。
【００５１】
前記スラリーにおける導電助剤の含有量は、有機溶媒を除く、スラリーの固形分全体に対して、１質量％以上２５質量％以下が好ましく、１質量％以上２０質量％以下がより好ましい。
【００５２】
（有機溶媒）
有機溶媒としては、例えば、Ｎ−メチル−２−ピロリドン（ＮＭＰ）、トルエン、及びキシレン等の芳香族系溶媒；ジメチルホルムアミド、及びジメチルアセトアミド等のアミド系溶媒；メチルエチルケトン、及びシクロヘキサノン等のケトン系溶媒；酢酸エステル等のエステル系溶媒；並びに、ヘキサン、及びシクロヘキサン等の炭化水素系溶媒等が挙げられる。これらの溶媒は、単独で用いてもよいし、２種以上を併用してもよい。
【００５３】
また、本開示の非水電解質二次電池正極用添加剤は、上記のとおり、特に、Ｎ−メチル−２−ピロリドン（ＮＭＰ）に対する溶解性に優れる。したがって、スラリーの調製に用いられる有機溶媒としては、Ｎ−メチル−２−ピロリドン（ＮＭＰ）が好適である。
【００５４】
前記スラリーにおける有機溶媒の含有量は、有機溶媒を除く、スラリーの固形分を１００質量部として、５０質量部以上３００質量部以下が好ましく、７５質量部以上１５０質量部以下がより好ましい。
【００５５】
（任意成分）
スラリーには、本開示の非水電解質二次電池正極用添加剤、正極活物質、導電助剤及び有機溶媒の他、必要に応じて、分散剤、レベリング剤、酸化防止剤、及び増粘剤等の従来公知の任意成分が含まれていてもよい。
【００５６】
分散剤としては、疎水性鎖と親水性基をもつ高分子化合物；硫酸塩、スルホン酸塩、リン酸塩等を有するアニオン性化合物；及びアミン等のカチオン性化合物等を用いることができる。具体的には、例えば、セルロース、カルボキシメチルセルロース（ＣＭＣ）、メチルセルロース、エチルセルロース、ヒドロキシプロピルセルロース、ブチラール、ポリビニルアルコール、変性ポリビニルアルコール、ポリエチレンオキシド、及びポリビニルピロリドン等を用いることができる。
【００５７】
（前記スラリーを箔状の集電体上に塗布する工程）
前記スラリーを箔状の集電体上に塗布する工程において、スラリーを箔状の集電体に塗布する方法としては、従来公知のものを採用できる。スラリーを集電体に塗布する方法としては、バーコート法、スプレーコート法、ロールコート法、ドクターブレード法、フローコート法、ディップコート法、スクリーン印刷法、及びインクジェット法等があげられる。
【００５８】
スラリーの塗布により形成される塗膜の厚み及び面積は特に限定されず、用途に応じて塗布量、塗布面積等を適宜調整して塗布すればよい。また、箔状の集電体の一方の面に塗布してよく、両面に塗布してもよい。塗布量としては、例えば、片面目付け量が１００ｇ／ｍ２以上５００ｇ／ｍ２以下であってよい。
【００５９】
集電体を形成する材料としては、従来公知の材料を用いることができる。例えば、リチウムイオン二次電池の正極集電体として知られるアルミニウムを用いることが好ましい。なお、正極集電体として知られるアルミニウムを用いる場合、負極集電体としては、銅を用いることができる。また、正極集電体の厚みは、１μｍ以上１００μｍ以下であってよい。
【００６０】
（任意工程）
前記スラリーを箔状の集電体上に塗布する工程の後、塗布したスラリーを乾燥してもよい。スラリーの乾燥により、主に有機溶媒等を除去して、箔状の集電体上に塗膜を定着させる。
【００６１】
乾燥の条件（例えば、乾燥温度や所要時間）は、スラリーの固形分率、スラリーに含まれる材料、目的とする塗膜の厚み等に応じて適宜決定すればよい。スラリーに含まれる有機溶媒の引火温度を下回り、かつ集電体の酸化や変色が生じる温度を下回る温度が好ましい。例えば、有機溶媒として、Ｎ−メチル−２−ピロリドンを用い、集電体として、アルミニウムを用いる場合、乾燥温度は６０℃以上１３０℃以下が好ましく、７０℃以上１１０℃以下がより好ましい。
【００６２】
乾燥方法としては、例えば熱風装置、低湿風装置、真空装置、各種赤外線装置、電磁誘導装置、マイクロ波装置等の適当な乾燥装置や、送風機等の乾燥促進手段を単独または組み合わせて用いることができる。
【００６３】
また乾燥は複数回に分けて実施してもよく、例えば、集電体の一方の面に配置した場合は１回、両面に配置した場合は２回実施することが出来る。
【００６４】
集電体上に形成される乾燥後の塗膜の厚みとしては、従来公知の厚みを採用できる。例えば、５μｍ以上２００μｍ以下であってよい。
【００６５】
［非水電解質二次電池］
上記の非水電解質二次電池正極の製造方法により製造した非水電解質二次電池用正極を用いて、非水電解質二次電池を製造する場合、従来公知の方法により製造すればよい。
【００６６】
少なくとも、非水電解質二次電池は、正極、負極、及び正極と負極との間に配置された電解質を備えることができる。非水電解質二次電池として、リチウムイオン二次電池を製造する場合、電解質（特に電解液）としては、例えば、エチレンカーボネート、プロピレンカーボネート、ブチレンカーボネート、ジエチルカーボネート、ジメチルカーボネート、及びエチルメチルカーボネート等のカーボネート類の有機溶媒を用いることができる。
【００６７】
本開示の非水電解質二次電池正極用添加剤は、これらのカーボネート類の有機溶媒、特に、エチレンカーボネート、及びプロピレンカーボネートにより膨潤しにくい。そのため、本開示の非水電解質二次電池正極用添加剤を含有する電極は、これらのカーボネート類の有機溶媒を電解質としても、耐電解質性、特に、耐膨潤性、及び耐溶解性に優れる。したがって、本開示の非水電解質二次電池正極用添加剤を含有する電極により構成される非水電解質二次電池は、充放電の繰り返しにより、電極の膨張及び収縮が繰り返されても、電池特性の低下を抑制することが期待される。
【実施例】
【００６８】
以下、実施例により本発明を具体的に説明するが、本発明は、これらの実施例によりその技術的範囲が限定されるものではない。
【００６９】
（実施例Ａ−１）
攪拌機、冷却管を備えた丸底フラスコに、セルロース３０ｇ、塩化ベンゾイル１５６ｇ、ピリジン３００ｇを入れ、室温で攪拌した。その後１００℃に昇温し、置換度（ＤＳＢｚ）が２．５５になるように攪拌時間を調整した。
【００７０】
得られた反応液にメタノール１５００ｇを加えて、基白色固体の粗セルロースベンゾエートのウエットケーキを得た。
【００７１】
得られたウエットケーキに、メタノールを加え、攪拌することにより洗浄し、脱液した。このメタノールによる洗浄操作をさらに３回繰り返した後、水で溶媒置換を行った。熱風乾燥機で乾燥させ、セルロースベンゾエート６５ｇを得た。
【００７２】
攪拌機、冷却管を備えた丸底フラスコに得られたセルロースベンゾエート（ＤＳＢｚ＝２．５５）、塩化ステアリル１００ｇ、ピリジン６００ｇ、４−ジメチルアミノピリジン２ｇを入れ、８０℃で５時間攪拌した。
【００７３】
得られた反応液にエタノール２０００ｇを加えて、基白色固体の粗セルロースベンゾエートステアレートのウエットケーキを得た。
【００７４】
得られたウエットケーキに、エタノールを加え、攪拌することにより洗浄し、脱液した。このエタノールによる洗浄操作をさらに３回繰り返した後、水で溶媒置換を行った。熱風乾燥機で乾燥させ、セルロースベンゾエートステアレート７５ｇを得た。
【００７５】
得られたセルロースベンゾエートステアレートについて、以下の方法で、ベンゾイル置換度（ＤＳＢｚ）及びステアロイル置換度（ＤＳＳｔ）を測定し、また、耐電解質性、及び電極の作製に用いる有機溶媒への溶解性をそれぞれ評価した。結果は表１に示す。
【００７６】
（ベンゾイル置換度（ＤＳＢｚ）及びステアロイル置換度（ＤＳＳｔ））
芳香族アシル基置換度（ＤＳＢｚ）及び飽和脂肪族アシル基置換度（ＤＳＳｔ）を１Ｈ−ＮＭＲにより以下の条件にて定量した。
装置：ＪＥＯＬ    ＪＮＭ    ＥＣＡ−５００
温度：３０℃
溶媒：ＣＤＣｌ３
試料濃度：０．８ｗｔ％
計算：
芳香族アシル基置換度（ＤＳＢｚ）＝７α／５β
飽和脂肪族アシル基置換度（ＤＳＳｔ）＝７γ／３５β
α：８．１〜６．７ｐｐｍの積分値
β：５．５〜２．７ｐｐｍの積分値
γ：２．０〜０．４ｐｐｍの積分値
【００７７】
（耐電解質性）
サンプル濃度が約５質量％となるよう、容量９ｍｌのサンプル管に、サンプルを約０．１ｇ入れ、続いて、電解質として有機溶媒を約２ｇ入れた。４５℃で一晩攪拌し、サンプル管内の様子を目視で観察した。有機溶媒としてエチレンカーボネートを用いた場合、及び有機溶媒としてプロピレンカーボネートを用いた場合、それぞれについて耐電解質性の評価を行った。
【００７８】
耐電解質性を以下の基準により評価した。
Ａ：サンプルは、有機溶媒に溶解しない、膨潤も起こらず、粉状のままである。
Ｂ：サンプルは、有機溶媒に溶解しないが、膨潤がおきており、粉状は残っていない。
Ｃ：サンプルは、有機溶媒にほぼ溶解している。膨潤部分も無く、多少にごりがあるか、もしくは透明の溶液となっている。
【００７９】
（有機溶媒への溶解性）
サンプル濃度が約５質量％となるよう、容量９ｍｌのサンプル管に、サンプルを約０．１ｇ入れ、続いて、Ｎ−メチル−２−ピロリドン（ＮＭＰ）を約２ｇ入れた。４５℃で一晩攪拌し、サンプル管内の様子を目視で観察した。
【００８０】
有機溶媒への溶解性を以下の基準により評価した。
Ａ：サンプルは、有機溶媒に溶解しない、膨潤も起こらず、粉状のままである。
Ｂ：サンプルは、有機溶媒に溶解しないが、膨潤がおきており、粉状は残っていない。
Ｃ：サンプルは、有機溶媒にほぼ溶解している。膨潤部分も無く、多少にごりがあるか、もしくは透明の溶液となっている。
【００８１】
（比較例Ａ−１）
セルローストリアセテート（アセチル置換度：２．９、ＬＴ−３５：（株）ダイセル製）について、上記の方法で耐電解質性、及び電極の作製に用いる有機溶媒への溶解性を評価した。結果は表１に示す。
【００８２】
（比較例Ａ−２）
セルロースジアセテート（アセチル置換度：２．４、Ｌ−３０：（株）ダイセル製）について、上記の方法で耐電解質性、及び電極の作製に用いる有機溶媒への溶解性を評価した。結果は表１に示す。
【００８３】
（比較例Ａ−３）
メチルセルロース（メチル置換度：１．８、和光純薬工業（株）製）について、上記の方法で耐電解質性、及び電極の作製に用いる有機溶媒への溶解性を評価した。結果は表１に示す。
【００８４】
（比較例Ａ−４）
ＰＶＤＦ（ポリフッ化ビニリデン：ＫＹＮＡＲ（登録商標）ＨＳＶ９００）について、上記の方法で耐電解質性、及び電極の作製に用いる有機溶媒への溶解性を評価した。結果は表１に示す。
【００８５】
（比較例Ａ−５）
ＰＶＤＦ（ポリフッ化ビニリデン：ＫＹＮＡＲ（登録商標）ＨＳＶ１８００）について、上記の方法で耐電解質性、及び電極の作製に用いる有機溶媒への溶解性を評価した。結果は表１に示す。
【００８６】
【表１】
2020007474.tif 000002
【００８７】
表１に示すように、芳香族脂肪族混合セルロースエステル、及び本開示の非水電解質二次電池正極用添加剤は、非水電解質二次電池の電極の作製に用いられる有機溶媒に対する優れた溶解性を有すると共に、電解質に対しては溶解も膨潤もせず優れた耐電解質性を有する。
【００８８】
（実施例Ｂ−１）
コバルト酸リチウム（ＬｉＣｏＯ２）（日本化学工業製、セルシードＣ５Ｈ）１００質量部、カーボンブラック（電気化学工業製、デンカブラック）２質量部、実施例Ａ−１により得られたセルロースベンゾエートステアレート２質量部を、Ｎ−メチル−２−ピロリドンに分散させ、スラリー（言い換えれば、スラリー状の正極合剤）を調製した。Ｎ−メチル―２−ピロリドンの添加量はセルロースベンゾエートステアレートのインヘレント粘度（極限粘度）に応じて適宜調整し、合剤の粘度が、Ｅ型粘度計を用いて、２５℃、せん断速度２ｓ−１で測定を行った際、５０００〜３００００ｍＰａ・ｓとなるよう調整した。Ｎ−メチル−２−ピロリドンの添加量は、コバルト酸リチウム（ＬｉＣｏＯ２）、カーボンブラック、及び実施例Ａ−１により得られたセルロースベンゾエートステアレートの合計含量を１００質量部に対し、１２０質量部となった。
【００８９】
前記スラリー（言い換えれば、正極合剤）を、厚み１５μｍのＡｌ（アルミニウム）箔上にバーコーターで塗布し（バーコート法）、１１０℃で３０分熱風乾燥し、片面目付け量が２００ｇ／ｍ２の片面塗工電極（正極）を作製した。得られた電極について、以下の方法で電極塗膜と集電体との密着性を評価した。結果は表２に示す。
【００９０】
（密着性：電極折り曲げ試験）
電極塗膜と集電体との密着性を以下の方法により評価した。電極を幅２５ｍｍ×長さ９０ｍｍの矩形に切って試験片とした。試験片を直径１０ｍｍのステンレス棒に巻きつけ、目視にて電極の割れの有無を以下の基準により評価した。ひび割れまたは剥がれが少ないほど、電極が柔軟性が高く、電極塗膜と集電体との密着性に優れることを示す。
Ａ：割れは認められなかった
Ｂ：表面にひびが認められた
Ｃ：割れが発生し、剥離が生じた
【００９１】
（実施例Ｂ−２）
コバルト酸リチウム（ＬｉＣｏＯ２）（日本化学工業製、セルシードＣ５Ｈ）１００質量部、カーボンブラック（電気化学工業製、デンカブラック）２質量部、ポリフッ化ビニリデン−ヘキサフルオロプロピレン共重合体（アルケマ（株）製）２質量部、及び実施例Ａ−１により得られたセルロースベンゾエートステアレート２質量部を、Ｎ−メチル−２−ピロリドンに分散させ、スラリー（言い換えれば、スラリー状の正極合剤）を調製した。Ｎ−メチル―２−ピロリドンの添加量はフッ化ビニリデン系共重合体とセルロースベンゾエートステアレートのインヘレント粘度（極限粘度）に応じて適宜調整し、合剤の粘度が、Ｅ型粘度計を用いて、２５℃、せん断速度２ｓ−１で測定を行った際、５０００〜３００００ｍＰａ・ｓとなるよう調整した。Ｎ−メチル−２−ピロリドンの添加量は、コバルト酸リチウム（ＬｉＣｏＯ２）、カーボンブラック、ポリフッ化ビニリデン−ヘキサフルオロプロピレン共重合体、及び実施例Ａ−１により得られたセルロースベンゾエートステアレートの合計含量を１００質量部に対し、１３５質量部となった。
【００９２】
前記スラリー（言い換えれば、正極合剤）を、厚み１５μｍのＡｌ（アルミニウム）箔上にバーコーターで塗布し（バーコート法）、１１０℃で３０分熱風乾燥し、片面目付け量が２００ｇ／ｍ２の片面塗工電極（正極）を作製した。得られた電極について、上記の方法で電極塗膜と集電体との密着性を評価した。結果は表２に示す。
【００９３】
（実施例Ｂ−３）
平均一次粒径１４ｎｍ、比表面積２９０ｍ２／ｇのカーボンブラック（ＣＢ）２５質量部、実施例Ａ−１により得られたセルロースベンゾエートステアレート３．７５質量部、Ｎ−メチル２−ピロリドン（ＮＭＰ）７１．２５質量部を混合し、体積８７ｍｌの混合物を得た。この混合物に対して媒体粒子として直径が０．２５ｍｍのジルコニアビーズを８７ｃｍ３使用し、サンドミルを用いてディスク回転周速１０ｍ／秒の速さで２時間、分散を行い、ＣＢスラリーを得た。
【００９４】
このときのジルコニアビーズの媒体粒子数Ｎは、ＣＢスラリー体積あたり約８１５００個／ｍｌであった。また、このＣＢスラリーの平均粒径をレーザー回折散乱法により測定したところ、２０２ｎｍであった。
【００９５】
次いで、このＣＢスラリー４０質量部と、正極活物質としてコバルト酸リチウム（ＬｉＣｏＯ２）（日本化学工業製、セルシードＣ５Ｈ）を８５質量部と、ポリフッ化ビニリデン（ＰＶＤＦ）５質量部とを、溶媒としてＮ−メチル２−ピロリドン（ＮＭＰ）を用いて、固形分濃度が４５質量％となるように混合し、直径が０．２５ｍｍのジルコニアビーズを８７ｃｍ３使用し、サンドミルを用いてディスク回転周速７．５ｍ／秒の速さで１５分間、混合を行い、スラリー（言い換えれば、スラリー状の正極合剤）を調製した。
【００９６】
前記スラリー（言い換えれば、正極合剤）を、厚み１５μｍのＡｌ（アルミニウム）箔上にバーコーターで塗布し（バーコート法）、１１０℃で３０分熱風乾燥し、片面目付け量が２００ｇ／ｍ２の片面塗工電極（正極）を作製した。得られた電極について、上記の方法で電極塗膜と集電体との密着性を評価した。結果は表２に示す。
【００９７】
（比較例Ｂ−１）
実施例Ｂ−２と同様な方法で、ポリフッ化ビニリデン−ヘキサフルオロプロピレン共重合体（アルケマ（株）製）２質量部、及び実施例Ａ−１により得られたセルロースベンゾエートステアレート２質量部を用いる代わりに、ポリフッ化ビニリデン−ヘキサフルオロプロピレン共重合体（アルケマ（株）製）４質量部を用いて片面塗工電極（正極）を作製した。得られた電極について、上記の方法で電極塗膜と集電体との密着性を評価した。結果は表２に示す。
【００９８】
（比較例Ｂ−２）
実施例Ｂ−２と同様な方法で、セルロースベンゾエートステアレート２質量部を用いる代わりに、セルロースベンゾエート（ＤＳＢｚ＝３．０）２質量部を用いて片面塗工電極（正極）を作製した。得られた電極について、上記の方法で電極塗膜と集電体との密着性を評価した。結果は表２に示す。
【００９９】
【表２】
2020007474.tif 000003
【０１００】
表２に示すように、本開示の非水電解質二次電池用正極は、柔軟性が高く、電極塗膜と集電体との密着性に優れる。